(57)【要約】本発明は、パーソナルコンピュータやワードプロセッサなどのオフィスオートメーション機器、画像信号を表示する各種モニター、例えばパネルモニター、テレビモニター等に用いられる表示装置及び室内外空間の照明装置に使用される表示装置や看板等に適した導光板用の樹脂押出板、及びその製造方法を提供することを目的とする。本発明は、板厚みが２〜１５ｍｍ、厚みが設定厚みの±１％以内で、液晶ディスプレイバックライト装置の導光板として使用した場合に輝度の均斉度が８０％以上である樹脂押出板、およびその製造方法を提供する。【特許請求の範囲】
【請求項１】
板厚みが設定厚みの±１％以内であり、且つ液晶ディスプレイバックライト装置の導光板として使用した場合の輝度の均斉度が８０％以上である樹脂押出板。
【請求項２】
原料樹脂がメタクリル樹脂、ポリカーボネート、または脂環式ポリオレフィンである請求項１に記載の樹脂押出板。
【請求項３】
原料樹脂が球状メタクリル樹脂であり、平均粒子径が０．２〜０．５ｍｍである請求項１に記載の樹脂押出板。
【請求項４】
板厚みが２〜１５ｍｍである請求項１に記載の樹脂押出板。
【請求項５】
溶融樹脂を用いて板状に押出成形し、その成形板をガイドロールの上を通して引き取りロールで引きながら冷却、固化させ、幅方向と流れ方向を所定の長さに切断する樹脂押出板の製造方法において、溶融樹脂を２本のポリシングロールの間に供給する際にバンク（樹脂溜まり）を形成し、バンクの両端部の大きさを1）板の厚み２ｍｍ以上６ｍｍ以下の場合は１０〜１５ｍｍに、2）板の厚みが６ｍｍを越えて１５ｍｍまでの場合は１５〜２０ｍｍに制御し、さらにバンクの中央部の大きさが両端部の大きさの１．５から３倍になるように制御する樹脂押出板の製造方法。
【請求項６】
温度調節された３から５本のポリシングロールの間を順次通して板状に成形する工程を含む請求項５に記載の樹脂押出板の製造方法。
【発明の詳細な説明】
【技術分野】
【０００１】
本発明は、ノートブック型またはデスクトップ型のパーソナルコンピュータ、携帯情報端末、ゲーム機、ワークステーション、画像モニター、あるいはテレビ等の表示装置として用いられる液晶ディスプレイにおいて、液晶を背面から照らすバックライト装置に用いられる導光板に適した樹脂押出板に関する。さらに本発明は、液晶ディスプレイの輝度や画質を損なわないバックライト装置を作製するのに好適な導光板に適した樹脂押出板の製造方法に関する。
【背景技術】
【０００２】
情報および画像の表示装置としてはＣＲＴ、いわゆるブラウン管が長く用いられてきている。近年、表示装置の薄型化や小型化の要請に対応して、液晶ディスプレイがブラウン管を代替していく傾向が見られる。液晶ディスプレイにおいて、液晶ユニット自体は発光する機能が無いので、一般的には液晶ユニットを背面から照らして表示を視認しやすくする、いわゆるバックライト装置が用いられている。【０００３】
このバックライト装置の方式としては、1）光を散乱させる機能を持つ「拡散板」を光源と液晶ユニットの間に挟んだ、いわゆる直下式と、2）光源を導光板のエッジに取り付け、導光板背部の反射板を用いて面方向に光を出すエッジライト方式の２種類が通常用いられている。現在はエッジライト方式が主流となっている。特に、近年は表示装置の高輝度化、大型化、薄型化の要求が強く、より明るく、より大きく、より薄くの商品コンセプトのもと開発が続けられている。特にエッジライト方式での高輝度なバックライト装置の開発が強く望まれている。【０００４】
このため、バックライト装置で使用される導光板についても、側面に配設された光源ランプより入光した入射光を効率的に出射面に出射させる導光板の要求が非常に強くなっている。【０００５】
このような要求に対して、導光板による高輝度化の方法に関しては、これまでにも複数の技術開示がなされている。例えば、特公昭３９−１１９４号公報では導光板の中に光拡散粒子を分散混入することにより均一な発光面を得る方法が示されている。また、特開平４−１４５４８５号公報では導光体に屈折率の異なる微粒子を包含する光散乱性プラスチック材料を用いることにより高輝度化する方法等が開示されているが工程が煩雑である。【０００６】
しかしながら、これら煩雑な微粒子を含有するメタクリル樹脂を用いる技術以外、輝度及び輝度斑等、表示装置の大型化、薄型化に伴う要求に対し充分対応できるレベルには到達していないのが現状である。【０００７】
【特許文献１】特公昭３９−１１９４号公報
【特許文献２】特開平４−１４５４８５号公報
【発明の開示】
【発明が解決しようとする課題】
【０００８】
本発明の目的は、液晶ディスプレイ向けの高輝度なエッジライト方式バックライト装置の導光板として好適な樹脂押出板、及びその製造方法を提供することにある。
【課題を解決するための手段】
【０００９】
本発明者等は、前記課題を解決するために鋭意検討した結果、樹脂押出板の厚みを設定厚みの±１％以内に制御することによって、バックライト装置の高輝度化や輝度斑低減に有効であることを見出し、本発明を完成させるに至った。【００１０】
すなわち、本発明は、板厚みが２〜１５ｍｍ、厚みが設定厚みの±１％以内で、液晶ディスプレイバックライト装置の導光板として使用した場合に輝度の均斉度が８０％以上である樹脂押出板とその製造方法に関する。
【発明の効果】
【００１１】
本発明の樹脂押出板は、光源ランプから入光した光の発光効率を最大限に向上させると共に、輝度斑を低減する効果を有する。【００１２】
また、本発明に係る樹脂押出板の製造方法によれば、前記効果を有する樹脂押出版を容易に得ることができる。
【図面の簡単な説明】
【００１３】
【図１】押出成形におけるバンクを模式的に示したものである。
【図２】本発明における厚み測定点を示したものである。
【図３】本発明の導光板を用いたエッジライト方式液晶光源装置での輝度評価方法の一例を示したものである。
【図４】本発明における樹脂押出板の製造設備の一例を示したものである。
【発明を実施するための最良の形態】
【００１４】
本発明について、以下具体的に説明する。【００１５】
本発明の樹脂押出板は、原料樹脂を溶融押出成形し、板の形状にすることによって製造しうる。原料樹脂としては、メタクリル樹脂（ＰＭＭＡ）、ポリスチレン（ＰＳ）、スチレン／メチルメタクリレート樹脂（ＭＳ）、アクリロニトリル／スチレン樹脂（ＳＡＮ）、ポリカーボネート（ＰＣ）、非晶質ポリエステル、脂環式ポリオレフィン（三井石油化学のAPO、日本ゼオンのZEONEXとZEONOR、ＪＳＲのARTONなど）などの透明で溶融成形が可能な樹脂であれば、いずれも使用できる。また原料樹脂を単独で用いても、輝度を低下させない範囲で光拡散剤、蛍光増白剤、紫外線吸収剤、酸化防止剤、可塑剤、離型剤、染料、顔料などの添加剤と混合して使用しても良い。板は単層で押出して製造しても良いし、共押出法やラミネート法によって二層以上に積層しても差し支えない。【００１６】
原料樹脂の中でも、メタクリル樹脂、ポリカーボネート、または脂環式ポリオレフィンが透明性の点で導光板用原料として好適である。中でもメタクリル樹脂が無色透明性、耐光性、成形加工性、機械強度、表面硬度などの特性から、特に好ましく用いられる。【００１７】
本発明で特に好適に用いることのできるメタクリル樹脂は、例えば、メタクリル酸メチルおよび／またはメタクリル酸エチルを７０重量％以上と、これらと共重合性を有する単量体３０重量％未満とを共重合することによって得る事ができる。共重合性を有する単量体としては、メタクリル酸プロピル、メタクリル酸ブチル、メタクリル酸シクロヘキシル、メタクリル酸２−エチルヘキシル、メタクリル酸トリシクロデシル、メタクリル酸フェニル、メタクリル酸ベンジルなどのメタクリル酸エステル類、アクリル酸メチル、アクリル酸エチル、アクリル酸プロピル、アクリル酸ブチル、アクリル酸シクロヘキシル、アクリル酸２−エチルヘキシル、アクリル酸トリシクロデシル、アクリル酸フェニル、アクリル酸ベンジルなどのアクリル酸エステル類、メタクリル酸、アクリル酸等の不飽和酸類、無水マレイン酸、マレイミド等があげられるが、これらに限定されるものではない。また、これらの単量体は単独で使用しても、二種類以上を混合して使用しても良い。【００１８】
本発明に係る樹脂押出板の原料として用いられる樹脂は、懸濁重合法、乳化重合法、キャスト重合法、連続塊状重合法、連続溶液重合法などのいずれの重合方法で得られたものも使用しうる。特に懸濁重合法および連続溶液重合法を用いて製造された樹脂、特にメタクリル樹脂は挟雑物も少なく、導光板の原料樹脂として好ましい。【００１９】
原料樹脂の一例としてのメタクリル樹脂の懸濁重合法について説明する。まずメタクリル酸メチルおよび／またはメタクリル酸エチルと他の共重合可能な単量体とからなる単量体混合物に、重合開始剤および連鎖移動剤を均一に溶解させる。該均一溶解物を分散安定剤が存在する水媒体に懸濁した後、所定の重合温度で一定時間保持して重合を完結させ、その得られた混濁重合物を濾過し、水洗、乾燥する事により得られる。【００２０】
懸濁重合の際に使用される重合開始剤としては、ビニル単量体の重合用として周知のラジカル重合開始剤等が挙げられる。例えば、アゾビスイソブチロニトリル、２，２’−アゾビス（２，４−ジメチルバレロニトリル）、ジメチル−２，２’−アゾビスイソブチレート、ｔ−ブチルパーオキシピバレート、ｔ−ブチルパーオキシ２−エチルヘキサエート、クミルパーオキシ２−エチルヘキサノエート、ベンゾイルパーオキサイド、ラウロイルパーオキサイド等を挙げることが出来る。これらのラジカル重合開始剤の使用量は、単量体または単量体混合物１００重量部に対して通常０．０１〜２．０重量部の範囲が好ましい。【００２１】
懸濁重合の際に使用される連鎖移動剤としては、メタクリル酸メチルの重合に用いられる周知のものでよい。例えば、ｔ−ブチルメルカプタン、ｎ−ブチルメルカプタン、ｎ−オクチルメルカプタン、ｔ−ドデシルメルカプタン等を挙げることが出来る。これらの連鎖移動剤の使用量は、単量体又は単量体混合物１００重量部に対して通常０．０１〜２．０重量部の範囲が好ましい。【００２２】
懸濁重合の際に使用される分散安定剤としては、特に限定されないが、リン酸カルシウム、炭酸カルシウム、水酸化アルミニウム等の水難溶性無機化合物、ポリビニルアルコール、ポリエチレンオキサイド、セルロース誘導体のノニオン系高分子化合物、ポリアクリル酸及びその塩、ポリメタクリル酸及びその塩、メタクリル酸エステルとメタクリル酸及びその塩との共重合物等のアニオン系高分子化合物を挙げることが出来る。これらの分散安定剤の使用量は、水１００重量部に対し０．０１〜５．０重量部の範囲が好ましい。【００２３】
懸濁重合の際に使用される水としては、純水、イオン交換水、脱イオン水等が挙げられる。水の使用量は、特に限定されないが、単量体又は単量体混合物１００重量部に対して１００〜３００重量部の範囲が好ましい。【００２４】
また、懸濁重合の重合温度としては、特に限定されないが、６０〜１２０℃程度で、用いる重合開始剤に適した温度にする。重合装置としては、周知の攪拌翼例えばタービン翼、ファウドラー翼、プロペラ翼、ブルーマージン翼等の翼のついた攪拌機を備えた重合容器を用い、該容器には、バッフルをつけているのが一般的である。【００２５】
さらに必要に応じて光拡散剤、紫外線吸収剤、蛍光増白剤、酸化防止剤、可塑剤、離型剤、染料、顔料等を懸濁させ重合させても良い。【００２６】
懸濁重合の終了後は、周知の方法により洗浄、脱水、乾燥することにより球状樹脂重合体（例えば、球状メタクリル樹脂重合体）を得ることができる。【００２７】
本発明に係る樹脂押出板の原料として用いられる球状樹脂（例えば、球状メタクリル樹脂）の平均粒子径は０．２〜０．５ｍｍであり、好ましくは０．２５〜０．３９ｍｍである。０．２ｍｍ未満では良好な板厚精度が得られない。また０．５ｍｍを超えた平均粒子径を有する重合体を安定して製造することは困難である。【００２８】
本発明で樹脂押出板の原料として用いられる樹脂は、懸濁重合法による球状樹脂のほか、球状樹脂重合体をベント付押出機に供給し、温度２２０〜２６０℃、ベント真空圧力１０〜６０トルで押出しダイスよりストランド状に押出し、水冷し、ストランドカッターで切断し得られた円柱状（ペレット状）の樹脂や、公知の連続溶液重合法、連続塊状重合法により得られる溶融状態の樹脂重合体を押出しダイスよりストランド状に押出し、水冷し、ストランドカッターで切断し得られる円柱状（ペレット状）樹脂を使用しうる。【００２９】
連続溶液重合法、連続塊状重合法の例としては以下の方法が挙げられる。【００３０】
連続溶液重合法における溶媒としては、蒸留塔ボトム及び蒸留塔内部で原料樹脂の単量体（例えば、メタクリル樹脂の場合にはメタクリル酸メチル単量体及びメタクリル酸メチル単量体及びメタクリル酸メチルと共重合可能な単量体）より高い沸点を有しており、具体的には、トルエン、キシレン、エチルベンゼン、ジエチルベンゼン等の芳香族化合物、オクタン、デカン等の脂肪族化合物、デカリン等の脂環族化合物、酢酸ブチル、酢酸ペンチル等のエステル類、１，１，２，２−テトラクロロエタン等のハロゲン化合物が挙げられる。【００３１】
特にアルキルベンゼン、さらにその中でトルエン、キシレン、エチルベンゼンが適度な沸点を有し、脱気にも負荷が少なく、又重合に悪影響を及ぼすこともなく好ましい。【００３２】
溶媒量は溶媒の沸点によっても異なるが、重合時の全混合物の重量に基づき好ましくは３０重量％以下、更に好ましくは２５重量％以下である。重合時に溶媒を使用しなければ、塊状重合となる。【００３３】
連続溶液重合法、連続塊状重合法で使用される重合開始剤は、重合温度で活性に分解しラジカルを発生する重合開始剤できる。例えば、ジ−ｔ−ブチルパーオキシド、ジクミルパーオキシド、メチルエチルケトンパーオキシド、ジ−ｔ−ブチルパーフタレート、ジ−ｔ−ブチルパーベンゾエート、ｔ−ブチルパーアセテート、２，５−ジメチル−２，５−ジ（ｔ−ブチルパーオキシ）ヘキサン、１，１−ビス（ｔ−ブチルパーオキシ）−（３，３，５−トリメチル）シクロヘキサン、１，１−ビス（ｔ−ブチルパーオキシ）シクロヘキサン、ジ−ｔ−アミルパーオキシド、ベンゾイルパーオキシド、クメンハイドロパーオキシド、ラウリルパーオキシド、アゾビスイソブタノールジアセテート、１，１’−アゾビスシクロヘキサンカルボニトリル、２−フェニルアゾ２，４−ジメチル−４−メトキシバレロニトリル、２−シアノ−２，２−プロピルアゾホルムアシド、２，２’−アゾビスイソブチロニトリル等を挙げることが出来る。これら重合開始剤の使用量は、全反応混合物の重量に基づき０．００１〜０．０３重量％が好ましい。【００３４】
更に、この際に使用する分子量調節剤は、主としてメルカプタン類が使用される。メルカプタン類としては、例えば、ｎ−ブチルメルカプタン、イソブチルメルカプタン、ｎ−オクチルメルカプタン、ｎ−ドデシルメルカプタン、ｓｅｃ−ドデシルメルカプタン、ｔ−ブチルメルカプタン、フェニルメルカプタン、チオクレゾール、チオグリコール酸とそのエステル及びエチレンチオグリコール等が挙げることが出来る。これら分子量調節剤の使用量は、全反応混合物の重量に基づき０．０１〜０．５重量％が好ましい。【００３５】
重合反応機はダブルヘリカルリボン、ピッチドバドル型などの攪拌翼で均一に攪拌されている装置を使用する。重合は単量体又は単量体溶液を重合反応機に連続して供給し、単量体の重合転化率が４０〜７０％の範囲内で実質的に一定になる様に１２０〜１６０℃の温度で重合反応を実施する。重合転化率が４０％未満では、揮発成分による脱揮工程の負荷が大きく、例えば予備加熱器の伝熱面積の制約から脱揮不十分になる場合があり好ましくない。一方、７０％を越えると、例えば、重合反応機から予備加熱器間での配管圧力損失が大きくなって、重合液の輸送が困難となり好ましくない。重合温度が１２０℃未満では重合速度が遅すぎて実用的でない。また１６０℃を超えると重合速度が速すぎて、重合転化率の調整が困難となる。また、耐熱分解性が低下し好ましくない。【００３６】
この様な重合反応により得られた重合液を、脱揮して重合物を取出す。脱揮装置としては、多段ベント付き押出機、脱揮タンクなどを使用する。好ましくは、重合液を予備加熱器などで２００〜２９０℃の温度に過熱し、上部に十分な空間を有し、且つ２００〜２５０℃、２０〜１００トルの温度、真空下の脱揮タンクにフィードして重合物を取り出す。
この重合物は押出機に連続的に溶融状態で移送され、押出機を通してダイスよりストランド状に押出され、水冷し、ストランドカッターで切断され、円柱状重合体が得られる。【００３７】
さらに必要に応じて、ダイスよりストランド状に押出す前に、押出機のサイド部よりフィードポンプを用いて、光拡散剤、紫外線吸収剤、蛍光増白剤、酸化防止剤、可塑剤、離型剤、染料、顔料等を添加してもよい。【００３８】
本発明の樹脂押出板は溶融押出成形法により製造することが出来る。例えば、原料樹脂を押出機内で溶融してＴダイから押出し、温度調節された３、４ないし５本のポリシングロールの間を順次通して板状（好ましくは平板状）に成形し、その成形板をガイドロールの上を通して引き取りロールで引きながら冷却、固化させ、幅方向と流れ方向を所定の長さに切断することによって枚葉の製品として樹脂押出板を得ることができる。このときポリシングロールの隙間と引き取り速度を調節することによって所望の板厚みの樹脂押出板を製造しうる。一般に導光板用としては２〜１５ｍｍの板厚みの樹脂押出板が使われる。【００３９】
本発明の樹脂押出板は、板厚みが設定厚みの±１％以内に制御して製造されたものであることが導光板として最も重要な特性である。近年、液晶ディスプレイの薄型化の動きに伴って、バックライト自体も薄型化し、導光板を保持する枠が薄く細くなってきている。従って、板の厚みが設定厚みの±１％以内、好ましくは±０．５％以内でなければ、導光板と枠との間に隙間が生じて光源からの光が漏れ、バックライトの輝度の低下や、輝度のムラが生じてしまう。【００４０】
本発明者らは、このような板厚みの制御に関する厳しい要求事項を満たすために鋭意研究を重ね、押出成形時のバンクの大きさと形状を制御することによって板厚みの精度を向上しうることを見出した。即ち、一般的に溶融樹脂をポリシングロールの間に連続的に供給して板の形状に成形する押出成形法において、図１に示すようなバンク（樹脂溜まり）を形成させることが一般的である。ここで、バンクの両端部の大きさが1）板の厚み２ｍｍ以上６ｍｍ以下の場合は１０〜１５ｍｍ、2）板の厚みが６ｍｍを越えて１５ｍｍまでの場合は１５〜２０ｍｍの範囲を外れる場合は、バンクが脈動したりバンク内部で樹脂が回転したりする結果、板の表面にいわゆるバンクマークと呼ばれる連続波状の欠陥やタッチ不良と呼ばれる凹みを生じやすくなるので好ましくない。さらにバンクの中央部の大きさが両端部の大きさの１．５倍未満の場合は、板の幅方向の厚み分布を観察すると中央が薄く両側が厚くなるので好ましくない。これは押出された溶融樹脂の両端部が冷えやすいので中央部より先に固化し、遅れて中央部が固化する時に収縮して板の中央部が薄くなると考えられる。一方、バンクの中央部の大きさが両端部の大きさの３倍を越える場合は、やはりバンクが脈動しやすい。そのためにバンクマークやタッチ不良が発生しやすくなるので、好ましくない。【００４１】
このようにバンクDの大きさと形状を制御するには、一般的にダイス内の樹脂流路の間隔をチョークバーを用いて制御したり、ダイスの幅方向の各ヒーターゾーンでの温度設定を変化させることなどによって実施しうる。（本発明の図１参照。Aはポリシングロール、Bはダイ、Cは押出された溶融樹脂、Dはバンクを示す。）
[実施例]
本発明の実施例に基づいて更に具体的に説明する。先ず、本実施例に係る樹脂押出板についての各測定法を以下に示す。
（樹脂押出板の厚み測定）
図２に示した幅１０００ｍｍの樹脂押出板１において、幅方向に板厚み測定点２として５点、外側マイクロメータ（株式会社ミツトヨ製 ＭＤＣ−２５Ｍ）を用い０．０１ｍｍまで厚みを測定し平均した。樹脂押出板１の押出方向（図１の矢印方向）の厚みは板の両端を長さ１０００ｍｍにわたって５０ｍｍ間隔で板厚み測定点３として同様に測定した。【００４２】
（導光板の輝度、輝度斑の測定方法）
図３に示した光源装置に準じ、ランプハウスBの中の光源Aとして３ｍｍφの冷陰極管（ハリソン電気製）を導光板Cの長さ３１９ｍｍ側の両端面に設置し、光反射シートDとしてレイホワイト７５（きもと製）を用い、導光板の上部に光拡散シートEとしてＤ１２１（ツジデン製）を２枚載せた。冷陰極管には直流電圧安定装置より１２Ｖの電圧をかけ２０分間点灯後に発光面から１ｍ離れた位置に設置した輝度計（ＣＡ−１０００：ミノルタ製）により、発光面全体を縦１９×横１９＝３６１分割した測定点の各々の輝度を測定した。次いで得られた３６１点の測定値から平均輝度を算出した。【００４３】
また、得られた３６１点の測定値から下記[式１]により輝度斑の評価指標として均斉度を算出した。【００４４】
[式１]
均斉度（％）＝最小輝度値／最大輝度値×１００
（球状メタクリル樹脂重合体平均粒径の測定方法）
電磁振とう式篩分測定器（三田村理研工業株式会社製 電磁振動式ＡＳ２００ ＤＩＳＩＴ）を用いた。試料１００ｇを０．５〜０．１５ｍｍ７段からなる篩の最上段篩上に乗せ、シーブシェーカーにて１０分間振とう後、各篩上の球状メタクリル樹脂重合体を量り、累積残留分布曲線を書き、メジアン径を求め、平均粒径とした。【００４５】
（円柱状メタクリル樹脂重合体の長径、短径、長さの測定方法）
外側マイクロメータ（株式会社ミツトヨ製 ＭＤＣ−２５Ｍ））を用い、試料２００粒の長径、短径、長さを０．００１ｍｍまで測定し、その平均値を求めた。【００４６】
（球状メタクリル樹脂重合体（重合体−Ａ）の製造）
メタクリル酸メチル９５．０重量部、アクリル酸メチル５．０重量部、ラウロイルパーオキサイド０．１５重量部、ｎ−オクチルメルカプタン０．２５重量部、脱イオン水１３０重量部、水酸化アルミニウム０．６５重量部を２００リットルの重合機に投入し、攪拌混合した。反応温度８０℃で１５０分懸濁重合し、続いて１００℃で６０分熟成し重合反応を実質終了した。次ぎに重合反応液を５０℃まで冷却し、希硫酸を投入し、洗浄脱水乾燥処理し、メルトフローレイト（ＩＳＯ １１３９ Ｃｏｎｄ１３）１．０ｇ／10分の球状メタクリル樹脂重合体（重合体−Ａ）を得た。重合体−Ａの平均粒径は０．３９ｍｍであった。【００４７】
（円柱状メタクリル樹脂重合体（重合体−Ｂ）の製造）
メタクリル酸メチル７９．９重量％、アクリル酸メチル５．１重量％、及びエチルベンゼン１５重量％からなる単量体混合物に１，１−ビス（ｔ−ブチルパーオキシ）−３，３，５−トリメチルシクロヘキサン１５０ｐｐｍ及びｎ−オクチルメルカプタン３００ｐｐｍ
添加し、完全混合型重合反応機で重合温度１５５℃、滞留時間２．０時間で重合し、重合転化率５３％まで連続的に重合する。続いて重合液を連続的に重合反応機から取出し、次いで加熱板で２６０℃に加熱し、加熱板の間隔を通して流延落下させた。脱揮タンク、３０トル、２３０℃に維持し、重合体と未反応単量体及び溶剤とを分離した。重合体は押出機に連続的に溶融状態で移送し、押出機を通してダイスよりストランド状に押出され、水冷（水温度６０℃のバス）し、ストランドカッターで切断され、メルトフローレイト（ＩＳＯ １１３９ Ｃｏｎｄ１３）１．０ｇ／10分の円柱状メタクリル樹脂重合体（重合体−Ｂ）を得た。重合体−Ｂの長径（ａ）、短径（ｂ）、長さ（Ｌ）は、それぞれ（ａ）２．７７３ｍｍ、（ｂ）２．６８９ｍｍ、（Ｌ）３．１０５ｍｍ、（ｂ）／（ａ）０．９７であった。
【実施例１】
【００４８】
重合体−Ａ５０重量部と重合体−Ｂ５０重量部との混合物（計１００重量部）を図４の１）原料ホッパーへ供給し、シリンダー温度がホッパー側からダイ側へ順に２１０、２１０、２４０、２５０、２６０、２６０℃に温度調節された１５０ｍｍφ単軸押出機２）で溶融し、リップ幅１２５０ｍｍ、リップ開度１０ｍｍの３）Ｔダイから７８０ｋｇ／時間の吐出量、樹脂温度２８１℃で押出して水平に配置された４本の４）ポリシングロール（温度は順に８９、９４、９５、９５℃）の間を通し、５）ガイドロールの上の押出版を６）引取りロールで引きながら冷却した。ダイから吐出された溶融樹脂を２本のポリシングロールの間に連続的に供給する際にバンクを形成するが、その大きさは物差しと共に写真撮影して計測すると正確に求めることができる。この例では、ダイのチョークバーを調整した結果、バンク両端部の大きさは１２ｍｍ、中央部の大きさはそれの約２倍の２５ｍｍであった。また押出ライン周辺の気温は４９℃であった。ガイドロールの上下には板の表裏を冷却するための扇風機とエア吹き付け装置を設け、これらを調整することによって板の中央と端、表裏の温度分布を制御し、反りの少ない樹脂押出板を製造した。【００４９】
引き取りロール部で板の上下に表面保護用のポリエチレンマスキングを貼付け、７）トリミング機で板の両端部を切断して幅１１００ｍｍとした。次に８）クロスカット機で１３８０ｍｍの長さに切断して枚葉とし、９）搬送コンベアで１０）スタッカーへ送り、１２）パレット上に所定枚数で１１）導光板製品として積載した。なお不良板はパレットへ積まず、１３）不良払出しへ排出して製品に混入しないようにした。【００５０】
板厚みを測定したところ、幅方向と押出方向とも６．００±０．０５ｍｍ、即ち、設定厚みの±１％以内であった。【００５１】
次いで得られた樹脂押出板から幅２４１ｍｍ、長さ３１９ｍｍのサイズに丸鋸を用いて切り出し、切り出した板のカット面を精密研磨機（ＰＬＡ−ＢＥＡＵＴＹ：メガロテクニカ（株）製）を用いて研磨した。更にバフ研磨を施し鏡面状に仕上げ、次いで、１５インチサイズのドットグラデーションを施した印刷スクリーンを用い、インクにマットメジウムＳＲ９３１（ミノグループ製）を使用して、導光板の片面にスクリーン印刷行い導光板を得た。この導光板を図３に示した装置にセットし、輝度および輝度の均斉度を測定した結果を表１に示す。
【実施例２】
【００５２】
ダイのチョークバーを調整してバンク両端部の大きさが１４ｍｍ、中央部の大きさはそれの約２．５倍の３６ｍｍとなるように調整したほかは、実施例と同様にして樹脂押出板Ｂを得た。板厚み精度、輝度および輝度の均斉度の測定結果を表１に示す。
[比較例１]
ダイのチョークバーを調整してバンク両端部の大きさが２０ｍｍ、中央部の大きさはそれとほぼ同等の２２ｍｍとなるように調整したほかは、実施例１と同様にして樹脂押出板Ｃを得た。結果は板の中央部に顕著なバンクマークが見られ、良好なサンプルは得られなかった。
[比較例２]
ダイのチョークバーを調整してバンク両端部の大きさが１５ｍｍ、中央部の大きさはその１．２倍の１８ｍｍとなるように調整したほかは、実施例１と同様にして樹脂押出板Ｄを得た。板厚み精度、輝度および輝度の均斉度の測定結果を表１に示す。
[比較例３]
ダイのチョークバーを調整してバンク両端部の大きさが１５ｍｍ、中央部の大きさはその３．５倍の５３ｍｍとなるように調整したほかは、実施例１と同様にして樹脂押出板Ｅを得た。板厚み精度、輝度および輝度の均斉度の測定結果を表１に示す。【００５３】
【表１】
2006054509.tif 000002
【００５４】
（結果の概要）
以上の実施例、比較例で示したように、板厚み６ｍｍでの実験ではバンクの両端部の大きさが１０〜１５ｍｍで、かつバンク中央部の大きさが両端部の大きさの１．５から３倍になるように制御しないと板厚みの精度が不良で、導光板としてバックライトユニットにセットした場合に輝度および輝度の均斉度が低下するので好ましくない。
【産業上の利用可能性】
【００５５】
本発明の樹脂押出板は、ノートブック型またはデスクトップ型のパーソナルコンピュータ、携帯情報端末、ゲーム機、ワークステーション、画像モニター、あるいはテレビ等の表示装置としての液晶ディスプレイにおいて、液晶を背面から照らすバックライト装置に用いられる導光板として好適に使用できる。
【図１】
2006054509.tif 000003
【図２】
2006054509.tif 000004
【図３】
2006054509.tif 000005
【図４】
2006054509.tif 000006
【国際調査報告】
2006054509.tif 000007
2006054509.tif 000008
2006054509.tif 000009
2006054509.tif 000010